(57)【特許請求の範囲】
【請求項１】
γ−２ＣａＯ・ＳｉＯ２、３ＣａＯ・２ＳｉＯ２、α−ＣａＯ・ＳｉＯ２、及びカルシウムマグネシウムシリケートからなる群から選ばれる１種又は２種以上の非水硬性化合物と、サルフォアルミネートセメントとを含み、前記非水硬性化合物の含有量が５〜４０質量％であり、
前記サルフォアルミネートセメントに含まれるイーリマイトと前記非水硬性化合物に対する前記非水硬性化合物の質量割合（非水硬性化合物／（非水硬性化合物＋イーリマイト）×１００）が１０〜９０質量％であるセメント組成物。
【請求項２】
前記非水硬性化合物がγ−２ＣａＯ・ＳｉＯ２である請求項１に記載のセメント組成物。
【請求項３】
請求項１又は２に記載のセメント組成物の製造方法であって、
前記非水硬性化合物と前記サルフォアルミネートセメントを同時に粉砕して混合する粉砕混合工程を含むセメント組成物の製造方法。
【請求項４】
鉄筋コンクリートを構成するセメント組成物として、請求項１又は２に記載のセメント組成物を含有させる鉄筋コンクリートの中性化抑制方法。
【請求項５】
鉄筋コンクリートを構成するセメント組成物として、請求項１又は２に記載のセメント組成物を含有させる鉄筋コンクリートの表面美観保持方法。
【発明の詳細な説明】
【技術分野】
【０００１】
本発明は、土木分野、建築分野等で用いられるセメント組成物に関する。
【背景技術】
【０００２】
超速硬セメントは短時間で硬化し、初期強度発現性に優れることから緊急補修工事や寒冷地での施工で使用される。超速硬セメントとしては、ポルトランドセメントに非晶質カルシウムアルミネート等の急硬材を混和したセメントや、特殊なクリンカー組成を有する超速硬セメントが知られている。
【０００３】
特殊なクリンカー組成を有する超速硬セメントは、具体的にはカルシウムフロロアルミネート（Ｃ１１Ａ７・ＣａＦ２）や、イーリマイト（３ＣａＯ・３Ａｌ２Ｏ３・ＣａＳＯ４）等の化合物を主成分として含有する。これらのうち、焼成温度を低くしたり、製造時の二酸化炭素排出量を少なくしたりすることが可能という理由から、イーリマイトを含有するカルシウムサルフォアルミネートセメント（「ＳＡＣ」ともいう）の研究が盛んに行われるようになった。
【０００４】
例えば、特許文献１では、炭酸ガス雰囲気で加熱処理したイーリマイトを含有してなるセメント組成物が提案され、当該セメント組成物を使用することにより、製造時のＣＯ２排出量が少なく、従来よりも硬化時間を短縮でき、長期間貯蔵しても硬化時間の変動が少なくなることが記載されている。
【０００５】
また特許文献２では、粉体成分として、γ−Ｃ２Ｓ、製鋼スラグ粉末の１種または２種と、ポルトランドセメントを含有し、上記の合計含有量に占めるγ−Ｃ２Ｓ、製鋼スラグ粉末の合計が２５〜９５質量％であり、水セメント比Ｗ／Ｃが８０〜２５０質量％である配合のコンクリート混練物が提案されている。そして、セメント使用量の抑制によるＣＯ２排出量の削減、及び炭酸化養生によるＣＯ２の吸収を利用して、従来一般的なコンクリートと比べ、トータルのＣＯ２排出量を大幅に低減したプレキャストコンクリート製品が実現可能となったことが記載されている。
【先行技術文献】
【特許文献】
【０００６】
【特許文献１】特開２０１６−１７０２５号公報
【特許文献２】特開２０１１−１６８４３６号公報
【発明の概要】
【発明が解決しようとする課題】
【０００７】
しかしながら、炭酸ガスがコンクリート内に浸入すると、アルカリ性物質と反応し、中性化が進む。鉄筋周辺のコンクリートが中性化すると、鉄筋の腐食抑制効果が損なわれる。鉄筋が腐食することで生じる錆は、膨張することでコンクリートにひび割れを生じさせるため、コンクリートの耐久性が低下する。
【０００８】
特許文献１及び特許文献２はこの中性化ついては何ら開示していない。また、硬化物とした際に、イーリマイトに起因する粉吹きの現象が発生することがあり、美観維持の観点から、そのような現象は低減されることが好ましい。
【０００９】
以上から本発明は、上記のような問題を解決するためになされたものであり、良好な強度を維持し、優れた中性化抵抗性を発揮し、硬化物とした際に粉吹きを低減できるセメント組成物を提供することを目的とする。
【課題を解決するための手段】
【００１０】
本発明者らは、上記問題を解決するために鋭意研究を行った結果、特定の非水硬性化合物とサルフォアルミネートセメントとを含み、非水硬性化合物を所定割合で含有するセメント組成物が上記課題を解決できることを見出し、本発明を完成するに至った。すなわち、本発明は、下記のとおりである。
【００１１】
［１］  γ−２ＣａＯ・ＳｉＯ２、３ＣａＯ・２ＳｉＯ２、α−ＣａＯ・ＳｉＯ２、及びカルシウムマグネシウムシリケートからなる群から選ばれる１種又は２種以上の非水硬性化合物と、サルフォアルミネートセメントとを含み、前記非水硬性化合物の含有量が５〜４０質量％であるセメント組成物。
［２］  前記サルフォアルミネートセメントに含まれるイーリマイトと前記非水硬性化合物に対する前記非水硬性化合物の質量割合（非水硬性化合物／（非水硬性化合物＋イーリマイト）×１００）が１０〜９０質量％である［１］に記載のセメント組成物。
［３］  前記非水硬性化合物がγ−２ＣａＯ・ＳｉＯ２である［１］又は［２］に記載のセメント組成物。
［４］  ［１］〜［３］のいずれかに記載に記載のセメント組成物の製造方法であって、前記非水硬性化合物と前記サルフォアルミネートセメントを同時に粉砕して混合する粉砕混合工程を含むセメント組成物の製造方法。
［５］  鉄筋コンクリートを構成するセメント組成物として、［１］〜［３］のいずれかに記載に記載のセメント組成物を含有させる鉄筋コンクリートの中性化抑制方法。
［６］  鉄筋コンクリートを構成するセメント組成物として、［１］〜［３］のいずれかに記載に記載のセメント組成物を含有させる鉄筋コンクリートの表面美観保持方法。
【発明の効果】
【００１２】
本発明によれば、良好な強度を維持し、優れた中性化抵抗性を発揮し、硬化物とした際に粉吹きを低減できるセメント組成物を提供することができる。
【発明を実施するための形態】
【００１３】
以下、本発明の実施形態（本実施形態）について詳細に説明する。なお、本明細書で使用する部や％は特に規定のない限り質量基準である。
【００１４】
本実施形態に係るセメント組成物は、γ−２ＣａＯ・ＳｉＯ２、３ＣａＯ・２ＳｉＯ２、α−ＣａＯ・ＳｉＯ２、及びカルシウムマグネシウムシリケートからなる群から選ばれる１種又は２種以上の非水硬性化合物と、サルフォアルミネートセメントとを含む。
非水硬性化合物とサルフォアルミネートセメントとを組み合わせることで、良好な強度を維持することができる。また、炭酸化反応により非水硬性化合物の緻密化が進行する。特に非水硬性化合物の含有量が５〜４０％であることで、炭酸（塩）化促進効果の一つである、優れた中性化抵抗性が発揮される。さらに、硬化物とした際に、エトリンガイト（イーリマイトとセッコウ等の水和反応から生成）の炭酸化反応等に起因する粉吹きの現象を低減できる。
以下、各成分等について説明する。
【００１５】
（γ−２ＣａＯ・ＳｉＯ２）
γ−２ＣａＯ・ＳｉＯ２とは、２ＣａＯ・ＳｉＯ２で表される化合物のうちで、低温相として知られるものであり、高温相であるα−２ＣａＯ・ＳｉＯ２やα’−２ＣａＯ・ＳｉＯ２、β−２ＣａＯ・ＳｉＯ２とは全く異なるものである。これらはいずれも、２ＣａＯ・ＳｉＯ２で表されるが、結晶構造や密度は異なっている。
【００１６】
（３ＣａＯ・２ＳｉＯ２）
３ＣａＯ・２ＳｉＯ２とは、偽ケイ灰石にＣａＯを含有する鉱物でランキナイトと呼ばれる。水和活性は無く化学的に安定な鉱物であるが、炭酸（塩）化促進効果が大きい。
【００１７】
（α−ＣａＯ・ＳｉＯ２）
α−ＣａＯ・ＳｉＯ２（α型ワラストナイト）とは、ＣａＯ・ＳｉＯ２で表される化合物のうちで、高温相として知られるものであり、低温相であるβ−ＣａＯ・ＳｉＯ２とは全く異なるものである。これらはいずれも、ＣａＯ・ＳｉＯ２で表されるが、結晶構造や密度は異なっている。
【００１８】
天然に産出するワラストナイトは低温相のβ−ＣａＯ・ＳｉＯ２である。β−ＣａＯ・ＳｉＯ２は針状結晶を有し、ワラストナイト繊維等のような無機繊維質物質として利用されてはいるが、本実施形態に係るα−ＣａＯ・ＳｉＯ２のような炭酸（塩）化促進効果はない。
【００１９】
（カルシムマグネシウムシリケート）
カルシムマグネシウムシリケートとは、ＣａＯ−ＭｇＯ−ＳｉＯ２系化合物を総称するものであるが、本実施形態では、３ＣａＯ・ＭｇＯ・２ＳｉＯ２（Ｃ３ＭＳ２）で表されるメルヴィナイト（Ｍｅｒｗｉｎｉｔｅ）であることが好ましく、メルヴィナイトによれば大きい炭酸（塩）化促進効果が達成される。
【００２０】
上記のような非水硬性化合物は１種でも２種以上でもよいが、セメント組成物中５〜４０％含む。５％未満では、中性化抑制効果と表面美観の保持効果を付与できず、４０％を超えると、初期強度発現性が低下してしまう。セメント組成物中の非水硬性化合物の含有量は、７〜３５％であることが好ましく、１０〜３０％であることがより好ましい。
なお、非水硬性化合物が２種以上である場合、上記含有量は、２種以上の非水硬性化合物の合計量をいう。
【００２１】
上記の非水硬性化合物の中でも、特にγ−２ＣａＯ・ＳｉＯ２は、製造時にダスティングと呼ばれる粉化現象をともなうため他化合物に比べて粉砕に要するエネルギーが少ないこと、長期にわたって炭酸（塩）化促進効果が大きいこと、また、中性化抑制効果が大きい点で好ましい。γ−２ＣａＯ・ＳｉＯ２による効果を得る観点から、非水硬性化合物中、γ−２ＣａＯ・ＳｉＯ２は、２５％以上であることが好ましく、３０％以上であることがより好ましい。
【００２２】
本実施形態に係る非水硬性化合物は、ＣａＯ原料、ＳｉＯ２原料、ＭｇＯ原料等を適宜所定のモル比で配合して熱処理することによって得られる。ＣａＯ原料としては、例えば、石灰石等の炭酸カルシウム、消石灰等の水酸化カルシウム、アセチレン副生消石灰、廃コンクリート塊から発生する微粉末、等が挙げられる。ＳｉＯ２原料としては、例えば、ケイ石や粘土、さらには、シリカフュームやフライアッシュに代表されるような産業副産物として発生する様々なシリカ質ダスト等が挙げられる。ＭｇＯ原料としては、例えば、水酸化マグネシウムや塩基性炭酸カルシウム、ドロマイト等を挙げることができる。なお、熱処理時の非エネルギー由来ＣＯ２排出量の削減からも、アセチレン副生消石灰、廃コンクリート塊から発生する微粉末等、ＣａＯを含む産業副産物から選ばれる一種又は二種以上からの利用が好ましい。
【００２３】
熱処理方法は特に限定されるものではないが、例えば、ロータリーキルンや電気炉等によって行うことができる。その熱処理温度は、一義的に定められるものではないが、通常、１，０００〜１，８００℃程度の範囲で行われ、１，２００〜１，６００℃程度の範囲で行われることが多い。
【００２４】
本実施形態は、既述の非水硬性化合物を含む産業副産物を用いることもできる。この際には不純物が共存する。このような産業副産物として、製鋼スラグ等が挙げられる。
【００２５】
ＣａＯ原料、ＳｉＯ２原料、ＭｇＯ原料には不純物を含む場合があるが、本発明の効果を阻害しない範囲内では特に問題とはならない。不純物の具体例としては、例えば、Ａｌ２Ｏ３、Ｆｅ２Ｏ３、ＴｉＯ２、ＭｎＯ、Ｎａ２Ｏ、Ｋ２Ｏ、Ｓ、Ｐ２Ｏ５、Ｆ、Ｂ２Ｏ３、フッ素、塩素等が挙げられる。また、共存する化合物としては、遊離酸化カルシウム、水酸化カルシウム、カルシウムアルミネート、カルシウムアルミノシリケート、カルシウムフェライトやカルシウムアルミノフェライト、カルシウムフォスフェート、カルシウムボレート、マグネシウムシリケート、リューサイト（Ｋ２Ｏ、Ｎａ２Ｏ）・Ａｌ２Ｏ３・ＳｉＯ２、スピネルＭｇＯ・Ａｌ２Ｏ３、及びマグネタイトＦｅ３Ｏ４等が挙げられる。
【００２６】
なお、セメント組成物中、既述の非水硬性化合物以外に、水硬性の２ＣａＯ・ＳｉＯ２が混在していることも可能であり、最大３５％まで混在可能である。
【００２７】
非水硬性化合物を定量する方法として、粉末Ｘ線回折法により結晶相を同定した後、化学分析値から各結晶相を算出する方法、及び、粉末Ｘ線回折法によるリートベルト法等が挙げられる。
【００２８】
非水硬性化合物のブレーン比表面積は特に限定されるものではないが、１，５００ｃｍ２／ｇ以上が好ましく、また上限は８，０００ｃｍ２／ｇ以下が好ましい。なかでも、２，０００〜６，０００ｃｍ２／ｇがより好ましく、３，０００〜６，０００ｃｍ２／ｇが最も好ましい。ブレーン比表面積が２，０００ｃｍ２／ｇ以上であることで、良好な材料分離抵抗性が得られ、炭酸（塩）化促進効果が充分になる。また、８，０００ｃｍ２／ｇ以下であることで粉砕する際の粉砕動力が大きくならず経済的であり、また、風化が抑制され品質の経時的な劣化を抑えることができる。
【００２９】
（サルフォアルミネートセメント）
サルフォアルミネートセメントは、カルシア原料とアルミナ原料、三酸化硫黄原料等を混合し、キルンで焼成、あるいは、電気炉で溶融、冷却して得られる３ＣａＯ・３Ａｌ２Ｏ３・ＣａＳＯ４（Ｙｅｅｌｉｍｉｔｅ）と２ＣａＯ・ＳｉＯ２（Ｂｌｉｔｅ）を主成分とするクリンカーに適量の石灰石と石膏を加えて粉砕した水硬性セメントであり、中華人民共和国国家規格ＧＢ２０４７２−２００６「サルフォアルミネートセメント」に規定されるセメントである。サルフォアルミネートセメントは、急硬型サルフォアルミネートセメント、低アルカリ型サルフォアルミネートセメント、自己応力型サルフォアルミネートセメントに分類され、通常市販されているものが使用できる。
【００３０】
さらに、本実施形態では、サルフォアルミネートセメントのＣａＯやＡｌ２Ｏ３の一部が、アルカリ金属酸化物、アルカリ土類金属酸化物、酸化ケイ素、酸化チタン、酸化鉄、アルカリ金属ハロゲン化物、アルカリ土類金属ハロゲン化物、アルカリ金属硫酸塩、及びアルカリ土類金属硫酸塩等と置換した化合物、あるいは、ＣａＯとＡｌ２Ｏ３とを主成分とするものに、これらが少量固溶した化合物も使用できる。
【００３１】
サルフォアルミネートセメントの粒度は、初期強度発現性の面で、ブレーン比表面積３，０００ｃｍ２／ｇ以上が好ましく、３，５００ｃｍ２／ｇ以上がより好ましい。３，０００ｃｍ２／ｇ未満であると硬化時間が長くなり、初期強度発現性が低下する場合がある。
【００３２】
サルフォアルミネートセメントに含まれるイーリマイトと非水硬性化合物に対する非水硬性化合物の質量割合（非水硬性化合物／（非水硬性化合物＋イーリマイト）×１００）は、中性化抑制効果と表面美観の保持効果の観点から、１０〜９０％であることが好ましく、２０〜８０％であることがより好ましい。
【００３３】
本実施形態のセメント組成物中のサルフォアルミネートセメントの含有量は、初期強度発現性の観点から、５０％以上であることが好ましく、６０〜９５％であることがより好ましい。
【００３４】
本実施形態のセメント組成物に対する水の使用量は特に限定されるものではなく、通常の使用範囲が使用される。具体的には、セメント及び本混和材の合計１００質量部に対して水の量は２５〜６０質量部が好ましい。２５質量部以上であることで充分な作業性が得られ、６０質量部以下であることで強度発現性及び炭酸（塩）化促進効果を十分にすることができる。
【００３５】
本実施形態のセメント組成物の粒度は、使用する目的・用途に依存するため特に限定されるものではないが、通常、ブレーン比表面積で２，５００〜８，０００ｃｍ２／ｇが好ましく、３，０００〜６，０００ｃｍ２／ｇがより好ましい。２，５００ｃｍ２／ｇ以上であることで強度発現性が十分に得られ、８，０００ｃｍ２／ｇ以下であることで作業性を良好にすることができる。
【００３６】
本実施形態のセメント組成物では、砂や砂利等の骨材、高炉水砕スラグ微粉末、高炉徐冷スラグ粉末、石灰石微粉末、フライアッシュ、及びシリカフューム、火山灰等天然ポゾラン等の混和材料、膨張材、急硬材、減水剤、ＡＥ減水剤、高性能減水剤、高性能ＡＥ減水剤、消泡剤、増粘剤、防錆剤、防凍剤、収縮低減剤、ポリマー、凝結調整剤、ベントナイト等の粘土鉱物、並びに、ハイドロタルサイト等のアニオン交換体等の添加剤等、通常のセメント材料に用いられる公知公用の添加剤や混和材を１種又は２種以上、本発明の目的を実質的に阻害しない範囲で使用することが可能である。
【００３７】
本実施形態のセメント組成物はそれぞれの材料を施工時に混合して作製してもよいし、あらかじめ一部あるいは全部を混合しておいても差し支えないが、少なくとも、非水硬性化合物とサルフォアルミネートセメントとは同時に粉砕して混合する粉砕混合工程を経ることが好ましい。当該工程を経ることで、炭酸化後に均一な表面美観を確保することができる。粉砕混合方法は、特に限定されない。例えば、ローラーミル、ジェットミル、チューブミル、ボールミル、振動ミル等の粉砕機を使用する方法が挙げられる。
【００３８】
また、各材料及び水の混合方法も特に限定されるものではなく、それぞれの材料を施工時に混合しても良いし、あらかじめ一部を、あるいは全部を混合しておいても差し支えない。また、材料の一部を水と混合した後に残りの材料を混合しても良い。
【００３９】
混合装置としては、既存のいかなる装置も使用可能であり、例えば、傾胴ミキサ、オムニミキサ、ヘンシェルミキサ、Ｖ型ミキサ、及びナウタミキサ等の使用が可能である。
【００４０】
本実施形態のセメント組成物の養生方法は特に限定されるものではなく、屋外養生、水中養生、気中乾燥養生、蒸気養生、オートクレーブ養生、及び強制炭酸化養生等を採用することが可能である。
【００４１】
以上のような本発明のセメント組成物は、鉄筋コンクリートを構成するセメント組成物として含有させて、鉄筋コンクリートの中性化抑制方法に適用することが好ましい。
鉄筋コンクリートを構成するセメント組成物として含有させて、鉄筋コンクリートの表面美観保持方法に適用することが好ましい。
【実施例】
【００４２】
以下、実施例及び比較例を用いて本発明を更に具体的に説明するが、本発明はその要旨を逸脱しない限り、下記の実施例に限定されるものではない。
【００４３】
［実験例１］
（１）非水硬性化合物、水硬性化合物の作製
非水硬性化合物Ａ：γ−２ＣａＯ・ＳｉＯ２。試薬１級の炭酸カルシウムと試薬１級の二酸化ケイ素とをモル比２：１で混合し、１，４００℃で２時間熱処理し、室温まで放置して作製した。ブレーン比表面積は３，５００ｃｍ２／ｇであった。
【００４４】
非水硬性化合物Ｂ：３ＣａＯ・２ＳｉＯ２。試薬１級の炭酸カルシウムと試薬１級の二酸化ケイ素とをモル比３：２で混合し、１４００℃で２時間熱処理し、室温まで放置して作製した。ブレーン比表面積は３，５００ｃｍ２／ｇであった。
【００４５】
非水硬性化合物Ｃ：α−ＣａＯ・ＳｉＯ２。試薬１級の炭酸カルシウムと試薬１級の二酸化ケイ素とを１：１のモル比で混合し、１，５００℃で２時間熱処理し、室温まで放置して作製した。ブレーン比表面積は３，５００ｃｍ２／ｇであった。
【００４６】
非水硬性化合物Ｄ：３ＣａＯ・ＭｇＯ・２ＳｉＯ２。試薬１級の炭酸カルシウムと試薬１級の酸化マグネシウムと試薬１級の二酸化ケイ素とを３：１：２のモル比で混合し、１，４００℃で２時間熱処理し、室温まで放置して作製した。ブレーン比表面積が３，５００ｃｍ２／ｇであった。
【００４７】
非水硬性化合物Ｅ：非水硬性化合物Ａと非水硬性化合物Ｂとを混合して、それぞれ５０％含む非水硬性化合物Ｅを作製した。ブレーン比表面積は３，５００ｃｍ２／ｇであった。
【００４８】
非水硬性化合物Ｆ：非水硬性化合物Ａと非水硬性化合物Ｂと非水硬性化合物Ｃとを混合して、それぞれ３３．４％、３３．３％、３３．３％含む非水硬性化合物Ｅを作製した。ブレーン比表面積は３，５００ｃｍ２／ｇであった。
【００４９】
水硬性化合物Ｇ：β−２ＣａＯ・ＳｉＯ２。試薬１級の炭酸カルシウムと試薬１級の二酸化ケイ素とをモル比２：１で混合し、１，４００℃で２時間熱処理し、室温まで放置して、粉砕してＸＲＤでγ−２ＣａＯ・ＳｉＯ２のピークが確認されなくなるまで同様の熱処理を繰り返した。β−２ＣａＯ・ＳｉＯ２のみのピークが確認された後、ブレーン比表面積が３，５００ｃｍ２／ｇの水硬性化合物Ｅを作製した。
【００５０】
［実験例１］
表１に示す非水硬性化合物Ａ〜Ｆ又は水硬性化合物Ｇ１０部とサルフォアルミネートセメント１００部とを、ボールミルを用いて、ブレーン比表面積が４，０００ｃｍ２／ｇとなるよう同時に粉砕して混合することでセメント組成物を調製し、水／粉体比０．５のモルタルをＪＩＳ  Ｒ  ５２０１に準じて調製した。このモルタルを用いて、圧縮強さ、中性化抵抗性、及び表面美観を調べた。結果を表１に併記する。試験の環境温度は２０℃で行った。
なお、上記「粉体」とは、非水硬性化合物Ａ〜Ｆ又は水硬性化合物Ｇとサルフォアルミネートセメントとを合わせたものをいう
各材料の概要は下記のとおりである。
・サルフォアルミネートセメント：鄭州王楼セメント工業有限公司製、製品名「低アルカリサルフォアルミネートセメント  急硬型  ４２．５級」、ブレーン比表面積４０００ｃｍ２／ｇ、ＳＯ３／Ａｌ２Ｏ３モル比０．６、イーリマイト含有量４０％
【００５１】
・２８日圧縮強さ
４×４×１６ｃｍの供試体を作製し、ＪＩＳ  Ｒ  ５２０１に準じて材齢２８日の圧縮強さを測定。
・中性化抵抗性：ＪＩＳ  Ｒ  ５２０１「セメントの物理試験方法」に準じて４×４×１６ｃｍのモルタル供試体を作製し、材齢２８日まで２０℃水中養生を施した後、ＪＩＳ  Ａ  １１５３「コンクリートの促進中性化試験方法」に準じて２０℃・相対湿度６０％・炭酸ガス濃度５％の環境で促進中性化を行い、８週間後に供試体を輪切りし、断面にフェノールフタレインアルコール溶液を噴霧して、供試体表面から内部にかけての非変色領域の最大長さを炭酸化深さとしてノギスを用いて測定した。炭酸化深さは小さいほど中性化抵抗性が高い。
・美観：中性化抵抗性を評価後、４ｃｍ×１６ｃｍの１つの面を、“亀の子たわし”で
１０往復こすり、剥がれ落ちた粉状のものを計量器で計り取った。０．１ｇ以下を粉吹き
「無」、０．１ｇを超えた場合は粉吹き「有」とした。
【００５２】
【表１】
0006983963.tif 000002
【００５３】
なお、表１〜３中の質量比（Ｘ／（Ｘ＋Ｙ））は、サルフォアルミネートセメントに含まれるイーリマイトと非水硬性化合物Ａ〜Ｆ若しくは水硬性化合物Ｇに対する非水硬性化合物Ａ〜Ｆ若しくは水硬性化合物Ｆの質量割合であり、単位は％である。
【００５４】
［実験例２］
サルフォアルミネートセメントと、非水硬性化合物Ａを表２に示す配合となるように混合割合を変えたこと以外は実験例１と同様にして、セメント組成物、及びモルタルを調製した。このモルタルを用いて、実験例１と同様にして、圧縮強さ、中性化抵抗性、及び表面美観を調べた。結果を表２に示す。
【００５５】
【表２】
0006983963.tif 000003
【００５６】
［実験例３］
（サルフォアルミネートセメントの作製）
・サルフォアルミネートセメントＡ
それぞれ試薬である炭酸カルシウム粉末、アルミナ粉末、硫酸カルシウム粉末を用いて、焼成後にサルフォアルミネートセメント中のイーリマイト含有量が４５％となるような配合でこれらを混合し、ロータリーキルンで１３３０℃焼成した後、ブレーン比表面積が４，０００ｃｍ２／ｇとなるように粉砕して、サルフォアルミネートセメントＡを作製した。
【００５７】
・サルフォアルミネートセメントＢ
イーリマイト含有量が１５％となるような配合とした以外はサルフォアルミネートセメントＡの作製と同様な方法でサルフォアルミネートセメントＢを作製した。
【００５８】
・サルフォアルミネートセメントＣ
イーリマイト含有量が７％となるような配合とした以外はサルフォアルミネートセメントＡの作製と同様な方法でサルフォアルミネートセメントＣを作製した。
【００５９】
サルフォアルミネートセメントの種類と配合を表３に示すように変えたこと以外は実験例１と同様にして、セメント組成物、及びモルタルを調製した。このモルタルを用いて、実験例１と同様にして、圧縮強さ、中性化抵抗性、及び表面美観を調べた。結果を表３に示す。
【００６０】
【表３】
0006983963.tif 000004
表３中のサルフォアルミネートセメントの種類の「Ｘ」とは、実験例１で使用したサルフォアルミネートセメントを指す。
【産業上の利用可能性】
【００６１】
本発明は、特に土木分野、建築分野等で用いられるセメント組成物として好適に使用できる。
【要約】
【課題】良好な強度を維持し、優れた中性化抵抗性を発揮し、硬化物とした際に粉吹きを低減できるセメント組成物を提供する。
【解決手段】γ−２ＣａＯ・ＳｉＯ２、３ＣａＯ・２ＳｉＯ２、α−ＣａＯ・ＳｉＯ２、及びカルシウムマグネシウムシリケートからなる群から選ばれる１種又は２種以上の非水硬性化合物と、サルフォアルミネートセメントとを含み、前記非水硬性化合物の含有量が５〜４０質量％であるセメント組成物である。
【選択図】なし